(57)【要約】【課題】赤色を発する蛍光体混合物を提供する。【解決手段】本発明の蛍光体混合物は、一般式：（Ｙ1-x-yＧｄxＥｕy）2Ｏ3（式中、０≦ｘ≦０．９、０．０２≦ｙ≦０．４）を有する第一の赤色発光蛍光物質と、一般式：（Ｙ1-a-bＧｄaＥｕb）ＢＯ3（式中、０≦ａ≦１、０．０２≦ｂ≦０．１）を有する第二の赤色発光蛍光物質との混合物を含む蛍光体混合物であって、第二の赤色発光蛍光物質が混合物の１０〜４０重量％を占めることからなる蛍光体混合物である。【選択図】なし【特許請求の範囲】
【請求項１】
一般式：（Ｙ1-x-yＧｄxＥｕy）2Ｏ3（式中、０≦ｘ≦０．９、０．０２≦ｙ≦０．４）を有する第一の赤色発光蛍光物質と、一般式：（Ｙ1-a-bＧｄaＥｕb）ＢＯ3（式中、０≦ａ≦１、０．０２≦ｂ≦０．１）を有する第二の赤色発光蛍光物質との混合物を含む蛍光体混合物であって、第二の赤色発光蛍光物質が混合物の１０〜４０重量％を占めることからなる蛍光体混合物。
【請求項２】
第二の赤色発光蛍光物質が混合物の約２５重量％を占める請求項１記載の蛍光体混合物。
【請求項３】
０．０４≦ｙ≦０．０８である請求項１記載の蛍光体混合物。
【請求項４】
０≦ｘ≦０．２である請求項１記載の蛍光体混合物。
【請求項５】
０．０４≦ｙ≦０．０８である請求項４記載の蛍光体混合物。
【請求項６】
ｘが約０．０６であり、そしてｙが約０．０５である請求項１記載の蛍光体混合物。
【請求項７】
ａが約０．２であり、そしてｂが約０．０５である請求項１記載の蛍光体混合物。
【請求項８】
ａが約０．２であり、そしてｂが約０．０５である請求項３記載の蛍光体混合物。
【請求項９】
ａが約０．２であり、そしてｂが約０．０５である請求項４記載の蛍光体混合物。
【請求項１０】
ａが約０．２であり、そしてｂが約０．０５である請求項５記載の蛍光体混合物。
【請求項１１】
ａが約０．２であり、そしてｂが約０．０５である請求項６記載の蛍光体混合物。
【発明の詳細な説明】
【技術分野】
【０００１】
本発明は、プラズマディスプレイパネル用の蛍光体に関する。より具体的に言えば、本発明は、全カラープラズマディスプレイパネルにおいて赤の原色を発するのに使用される蛍光体に関する。
【背景技術】
【０００２】
全カラーの再生を行うために、プラズマディスプレイパネル（ＰＤＰ）は、赤、緑及び青の３種の原色に相当する光を発する画素より構成される。これらの画素は、装置の内壁に予め付着された赤色−、緑色−及び青色発光蛍光物質から形成される。３色の発光は、蛍光物質をＸｅ−Ｎｅ気体放電（１７２ｎｍ）によって発生される真空紫外線（ＶＵＶ）照射で刺激することによって行われる。蛍光物質の発光効率、色度、アフターグロー及び安定性は、ＰＤＰ性能において大きな役割を有している。
【０００３】
ＰＤＰ用途において使用される典型的な蛍光体は、赤色を発する（Ｙ，Ｇｄ）ＢＯ3：Ｅｕ蛍光物質、緑色を発するＺｎ2ＳｉＯ4：Ｍｎ蛍光物質、及び青色を発するＢａＭｇＡｌ10Ｏ17：Ｅｕ蛍光物質を含む。赤色を発する（Ｙ，Ｇｄ）ＢＯ3：Ｅｕ蛍光物質はＶＵＶ励起下において良好な輝度を示すが、しかしその発光色は、５９２ｎｍでのその強い発光の故に僅かにオレンジがかった色である（ｘ＝０．６４２、ｙ＝０．３５８）。より赤い色が好ましいので、Ｙ2Ｏ3：Ｅｕは、過去において、６１２ｎｍでのその単一の発光ピーク（ｘ＝０．６５２、ｙ＝０．３４７）の故に赤色発光蛍光体として使用することが考慮されてきた。しかしながら、不幸にして、Ｙ2Ｏ3：Ｅｕは、１７２ｎｍでのより低い吸収のためにＹＯＢよりもずっと低い輝度を示す。
【０００４】
より赤い色を発生させるために、典型的なＰＤＰでは、約６００ｎｍにおいて吸収を有する活性色彩修正（ＡＣＣ）フィルターが使用される。このＡＣＣフィルターは、Ｘｅ−Ｎｅ放電においてネオンガスによって発生されるＹＯＢの５９２ｎｍ発光び赤色５８５ｎｍ発光の両方を吸収するという点で二重の利益を提供する。図１は、典型的なＰＤＰの発光に及ぼすＡＣＣフィルターの影響を例示する。これはより良好な赤色飽和をもたらすけれども、ＹＯＢ蛍光物質によって提供される輝度の利益のうちのいくらかが失われる。
【発明の開示】
【発明が解決しようとする課題】
【０００５】
本発明の目的は、従来技術の不利益を軽減することである。
【０００６】
本発明の他の目的は、プラズマディスプレイパネル用の赤色発光蛍光体混合物を提供することである。
【課題を解決するための手段】
【０００７】
発明の概要
本発明の１つの面に従えば、一般式：（Ｙ1-x-yＧｄxＥｕy）2Ｏ3（式中、０≦ｘ≦０．９、０．０２≦ｙ≦０．４）を有する第一の赤色発光蛍光物質と、一般式：（Ｙ1-a-bＧｄaＥｕb）ＢＯ3（式中、０≦ａ≦１、０．０２≦ｂ≦０．１）を有する第二の赤色発光蛍光物質との混合物を含む蛍光体混合物であって、第二の赤色発光蛍光物質が混合物の１０〜４０重量％を占めることからなる蛍光体混合物が提供される。
【発明の効果】
【０００８】
後述の表２における輝度の測定は、Ｇｄの代用が５２０〜７３０ｎｍ範囲での蛍光物質の全赤色発光を向上させることを示す。しかしながら、より重要なことには、その測定は、Ｇｄの代用が蛍光物質の輝度をより重要な６００〜７３０ｎｍの範囲におけるＹＯＢの輝度よりも大きく向上させることを示している。代用された蛍光物質を２５重量％のＹＯＢと混合すると、その混合物の輝度は一層大きくなる。
【発明を実施するための最良の形態】
【０００９】
発明の具体的な説明
本発明を本発明の他の目的、利益及び能力と一緒に更によく理解するためには、添付図面と関連して行う以下の説明及び特許請求の範囲を参照されたい。
【００１０】
赤色を発するＹ2Ｏ3：Ｅｕ（ＹＯＥ）は、そのイットリウムのいくらかの代わりにガドリニウムを使用することによってＰＤＰ用途においてより高い１７２ｎｍ吸収及びより良好な輝度を有するように調製されることができる。これは、ユーロピウム活性剤の量が約４重量％のＥｕ2Ｏ3に相当する量で存在するときに特に効果的である。蛍光物質の一般式は、（Ｙ1-x-yＧｄxＥｕy）2Ｏ3（式中、０≦ｘ≦０．９、０．０２≦ｙ≦０．４）として表わすことができる。より好ましくは、ｘ及びｙの値は、０≦ｘ≦０．２及び０．０４≦ｙ≦０．０８である。より一層好ましい組成では、ｘは約０．０６でありそしてｙは約０．０５である。
【００１１】
表１は、ガドリニウム代用の効果を例示する。
【００１２】
【表１】
2004231961.tif 000002
【００１３】
プラズマディスプレーパネルにおける（Ｙ1-x-yＧｄxＥｕy）2Ｏ3蛍光物質の性能は、この蛍光物質にある量のＹＯＢ蛍光物質を混合することによって更に向上させることができる。好ましくは、ＹＯＢ蛍光物質は、一般式：（Ｙ1-a-bＧｄaＥｕb）ＢＯ3（式中、０≦ａ≦１、０．０２≦ｂ≦０．１）を有する。より好ましくは、ａは約０．２であり、そしてｂは約０．０５である。ＹＯＢ蛍光物質は、混合物の１０〜４０重量％、より好ましくは約２５重量％を占める。
【実施例】
【００１４】
５０ｇ量の（Ｙ1-x-yＧｄxＥｕy）2Ｏ3共沈殿物を焼成することによって、種々の量のＧｄ及びＥｕを含有するいくつかの（Ｙ1-x-yＧｄxＥｕy）2Ｏ3蛍光物質を作った。この共沈殿物は、選定した量のＹ2Ｏ3、Ｇｄ2Ｏ3及びＥｕ2Ｏ3を加熱した硝酸溶液（８００ｍｌのＨ2Ｏ中に４００ｍｌの濃硝酸を溶解）中に溶解させることによって作られた。次いで、蓚酸溶液を加え、そしてこの溶液を放置して冷却させた。水酸化アンモニウムを添加し、そして溶液のｐＨを１〜２に調整した。共沈殿物をろ過し、乾燥させ、そして炉において約１５００℃で８時間焼成した。次いで、焼成したろ塊を水中で洗浄し、篩い分け（３７８メッシュ）をし、そして乾燥させた。２つの例では、（Ｙ1-x-yＧｄxＥｕy）2Ｏ3を次いでＹＯＢ蛍光物質である（Ｙ0.72Ｇｄ0.23Ｅｕ0.05）ＢＯ3［オスラム・シルバニア・タイプ９１３０］と混合した。表２は、ＹＯＢ対照と比較して蛍光物質の輝度を示す。１７２ｎｍＶＵＶ励起が使用された。相対輝度は、（１）５２０〜７３０ｎｍ及び（２）６００〜７３０ｎｍの２つの範囲に対して与えられる。プラズマディスプレーパネルにおけるＡＣＣフィルターは６００ｎｍよりも下の赤色発光を吸収するので、６００ｎｍよりも上のスペクトルの領域は、ＰＤＰ用途向けの赤色発光蛍光物質の性能を比較するときにずっとより重要になる。
【００１５】
【表２】
2004231961.tif 000003
【００１６】
図２は、単一成分のＹＯＢ蛍光物質からの発光を（Ｙ1-x-yＧｄxＥｕy）2Ｏ3蛍光物質と２５重量％のＹＯＢとを含有する混合物と比較して示す。
【００１７】
現時点で本発明の好ましい具体例と考えられるものを例示説明したけれども、特許請求の範囲によって規定される如き本発明の範囲から逸脱せずに本発明において幾多の変更修正をなし得ることが当業者には明らかであろう。
【図面の簡単な説明】
【００１８】
【図１】プラズマディスプレーパネルにおいてＡＣＣフィルターの影響を示すグラフである。
【図２】ＹＯＢ蛍光物質及び（Ｙ1-x-yＧｄxＥｕy）2Ｏ3と２５重量％のＹＯＢとの混合物の発光スペクトルを比較するグラフである。
【図１】
2004231961.tif 000004
【図２】
2004231961.tif 000005